(57)【要約】  ４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することにより、前記４級アンモニウム化合物と前記気体の両方をゲストとし、前記蓄熱性能が高められた包接水和物を製造する包接水和物の製造装置。
2009107240.tif 000002
【特許請求の範囲】
【請求項１】
４級アンモニウム化合物をゲストとし潜熱蓄熱性能を有する包接水和物であって、外部から供給された気体をゲストとしてさらに包接することにより前記潜熱蓄熱性能が高められていることを特徴とする包接水和物。
【請求項２】
４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することにより生成される前記４級アンモニウム化合物と前記気体の両方をゲストとすることを特徴とする潜熱蓄熱性能を有する包接水和物。
【請求項３】
請求項１または２に記載の包接水和物を組成物として含むことを特徴とする潜熱蓄熱媒体。
【請求項４】
４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することにより生成され潜熱蓄熱性能を高められた包接水和物を組成物として含むことを特徴とする潜熱蓄熱媒体。
【請求項５】
潜熱蓄熱性能を有する包接水和物の製造方法であって、
４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することにより前記潜熱蓄熱性能を高める工程を有することを特徴とする包接水和物の製造方法。
【請求項６】
前記外部から供給する気体は、前記水溶液の脱酸素用の気体であることを特徴とする請求項５に記載の包接水和物の製造方法。
【請求項７】
前記外部から供給する気体の温度は、前記包接水和物の融点より低い温度であることを特徴とする請求項５に記載の包接水和物の製造方法。
【請求項８】
前記外部から供給する気体は、氷蓄熱槽に供給されることで冷却された気体であり、その温度は前記包接水和物の融点よりも低い温度であることを特徴とする請求項５に記載の包接水和物の製造方法。
【請求項９】
請求項５乃至８のいずれかに記載の製造方法により製造された包接水和物を組成物として含むことを特徴とする潜熱蓄熱媒体。
【請求項１０】
４級アンモニウム化合物をゲストとする包接水和物の潜熱蓄熱量の増加方法であって、
前記４級アンモニウム化合物を含む水溶液に外部から気体を供給しながら前記水溶液を冷却する工程、又は前記４級アンモニウム化合物を含む水溶液に外部から供給された気体を混合した後、前記水溶液を冷却する工程を有することを特徴とする包接水和物の潜熱蓄熱量の増加方法。
【請求項１１】
前記気体は、前記水溶液の脱酸素用の気体であることを特徴とする請求項１０に記載の包接水和物の潜熱蓄熱量の増加方法。
【請求項１２】
潜熱蓄熱性能を有する包接水和物の製造装置であって、
４級アンモニウム化合物を含む水溶液に気体を供給して混合する混合器と、前記気体が混合された前記水溶液を冷却して前記蓄熱性能が高められた包接水和物を生成する生成器と、を備えることを特徴とする包接水和物の製造装置。
【請求項１３】
潜熱蓄熱性能を有する包接水和物の製造装置であって、
４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することにより前記蓄熱性能が高められた包接水和物を製造することを特徴とする包接水和物の製造装置。
【請求項１４】
４級アンモニウム化合物をゲストとする包接水和物の潜熱蓄熱量を増加させる処理装置であって、４級アンモニウム化合物を含む水溶液に気体を供給して混合する混合器と、前記気体が混合された前記水溶液を冷却して前記包接水和物を生成する生成器と、を備えることを特徴とする処理装置。
【請求項１５】
４級アンモニウム化合物をゲストとする包接水和物の潜熱蓄熱量を増加させる処理装置であって、
４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することを特徴とする処理装置。
【発明の詳細な説明】
【技術分野】
【０００１】
本発明は、潜熱蓄熱効果を有する包接水和物及びこれに関連する技術に関し、詳しくは当該潜熱蓄熱効果が高められた包接水和物、かかる包接水和物の製造方法及び製造装置、かかる包接水和物を組成物として含む潜熱蓄熱媒体、包接水和物の潜熱蓄熱量の増加方法及び包接水和物の潜熱蓄熱量を増加させる処理装置に関する。
【背景技術】
【０００２】
潜熱蓄熱媒体は、熱エネルギーの効率的利用に供され、空調設備に用いられる蓄熱材や熱輸送媒体、生鮮食料品の品質保持に用いられる保冷材といった実用例も多い。このような蓄熱蓄熱媒体又はその組成物として、４級アンモニウム化合物をゲスト（又はゲスト分子）とし、水分子をホスト（又はホスト分子）とする包接水和物が知られている（実質的に固体状のもの及び水に分散させてスラリー状のものとしてそれぞれ特許文献１及び特許文献２参照）。【０００３】
なお、以下において、「４級アンモニウム化合物をゲストとし、水分子をホストとする包接水和物」を単に「４級アンモニウム化合物の包接水和物」又は「４級アンモニウム化合物をゲストとする包接水和物」という場合がある。【０００４】
一般に、潜熱蓄熱媒体は、単位重量あたりの蓄熱量（蓄熱密度）は大きいものほど蓄熱効率や熱輸送効率が高くなるので好ましい。このことは、潜熱蓄熱媒体又はその組成物が４級アンモニウム化合物の包接水和物である場合であっても変わらない。この意味から、より蓄熱密度が高い当該包接水和物が求められているといえる。
【特許文献１】特公昭５７−３５２２４号公報
【特許文献２】特許第３３０９７６０号公報
【発明の開示】
【０００５】
蓄熱密度を大きくするためには、４級アンモニウム化合物の水溶液の濃度を高くすることによって生成する水和物粒子の固相率を高くして蓄熱密度を大きくすることができる。しかし、蓄熱密度を高めるために４級アンモニウム化合物の濃度又は密度を高めるとすると潜熱蓄熱媒体の材料コストが嵩むという問題が生じる。また、特に４級アンモニウム化合物の包接水和物を水又は水溶液に分散させたスラリーを潜熱蓄熱媒体又はその組成物とする場合には、水和物粒子の水中での存在重量比率又は固相率を高めることで蓄熱密度を高めることができるが、この比率を過度に高めるとスラリーの粘度が増加し流動性が低下して輸送性に支障が生じるという問題が生じる。
【０００６】
本発明は上記の問題を解決するために、４級アンモニウム化合物をゲストとする包接水和物であって潜熱蓄熱性能が高められたもの、かかる包接水和物の製造方法及び製造装置、かかる包接水和物を組成物として含む潜熱蓄熱媒体、包接水和物の潜熱蓄熱量の増加方法及び包接水和物の潜熱蓄熱量を増加させる処理装置を得ることを目的としている。
【０００７】
発明者らは、上記課題を解決するべく鋭意検討した結果、
(１）４級アンモニウム化合物の水溶液に気体を吹き込みながら冷却して生成、又は４級アンモニウム化合物の水溶液に気体を吹き込んだ後に冷却して生成した当該４級アンモニウム化合物をゲストとする包接水和物を採取して蓄熱量を測定すると、
（１ａ）気体を吹き込まない場合に比べ蓄熱量が増加する、そして
（１ｂ）蓄熱量が増加するだけでなく融点も変化するという新たな知見を得た。
【０００８】
また、以下の新たな知見も得た。
【０００９】
（２）上記（１）の操作により生成した包接水和物を融解すると、その生成時に吹き込んだものと同種の気体が放出する。
【００１０】
（３）上記（１）の操作により生成した包接水和物を融解した後、上記（１）の操作を繰り返して包接水和物を生成させても、（１ａ）、（１ｂ）及び（２）の各現象が現われる。
【００１１】
（４）上記（１ａ）、（１ｂ）及び（２）の各現象の発現の程度は気体の種類に依存する。
【００１２】
これらの現象については、４級アンモニウム化合物の水溶液に適当な気体を吹き込みながら冷却することにより、又は４級アンモニウム化合物の水溶液に適当な気体を吹き込んだ後に冷却することにより生成する包接水和物が、以下の三つのうち少なくとも一つであると考察することで矛盾なく説明することができる。
【００１３】
（ア）４級アンモニウム化合物をゲストとする包接水和物が当該適当な気体を内部に取り込んで形成される包接水和物、
（イ）当該適当な気体が当該４級アンモニウム化合物とともにゲスト分子として包接されて形成される包接水和物、
（ウ）４級アンモニウム化合物をゲストとする包接水和物と適当な気体をゲストとする包接水和物の混合物
本発明は上記の知見に基づいてなされたものであり、具体的には以下の構成を有するものである。
【００１４】
本発明の第１の形態に係る包接水和物は、４級アンモニウム化合物をゲストとし潜熱蓄熱性能を有する包接水和物であって、外部から供給された気体をゲストとしてさらに包接することにより前記潜熱蓄熱性能が高められているものである。
【００１５】
本発明の第２の形態に係る包接水和物は、潜熱蓄熱性能を有する包接水和物であって、４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することによって生成される前記４級アンモニウム化合物と前記気体の両方をゲストとするものである。
【００１６】
本発明の第３の形態に係る潜熱蓄熱媒体は、第１または第２の形態に係る包接水和物を組成物として含むものである。
【００１７】
本発明の第４の形態に係る潜熱蓄熱媒体は、４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することにより生成される潜熱蓄熱性能を有する包接水和物を組成物として含むものである。
【００１８】
本発明の第５の形態に係る包接水和物の製造方法は、潜熱蓄熱性能を有する包接水和物の製造方法であって、４級アンモニウム化合物を含む水溶液に外部から気体を供給しながら前記水溶液を冷却することにより、又は４級アンモニウム化合物を含む水溶液に外部から供給した気体を混合した後、前記水溶液を冷却することにより前記潜熱蓄熱性能を高める工程を有するものである。
【００１９】
本発明の第６の形態に係る包接水和物の製造方法は、第５の形態に係る包接水和物の製造方法であって、外部から供給する気体が前記水溶液の脱酸素用の気体であるものである。
【００２０】
本発明の第７の形態に係る包接水和物の製造方法は、第５の形態に係る包接水和物の製造方法であって、外部から供給する気体の温度は、前記包接水和物の融点より低い温度であるものである。
【００２１】
本発明の第８の形態に係る包接水和物の製造方法は、第５の形態に係る包接水和物の製造方法であって、外部から供給する気体が、氷蓄熱槽に供給されることで冷却された気体であり、その温度は前記包接水和物の融点よりも低い温度であるものである。
【００２２】
本発明の第９の形態に係る潜熱蓄熱媒体は、第５乃至第８のいずれかの形態に係る包接水和物の製造方法により製造された包接水和物を組成物として含むものである。
【００２３】
本発明の第１０の形態に係る包接水和物の潜熱蓄熱量の増加方法は、４級アンモニウム化合物をゲストとする包接水和物の潜熱蓄熱量の増加方法であって、前記４級アンモニウム化合物を含む水溶液に外部から気体を供給しながら前記水溶液を冷却する工程、又は前記４級アンモニウム化合物を含む水溶液に外部から供給された気体を混合した後、前記水溶液を冷却する工程を有するものである。
【００２４】
本発明の第１１の形態に係る包接水和物の潜熱蓄熱量の増加方法は、第１０の形態に係る包接水和物の潜熱蓄熱量の増加方法であって、外部から供給する気体が前記水溶液の脱酸素用の気体であるものである。
【００２５】
本発明の第１２の形態に係る包接水和物の製造装置は、潜熱蓄熱性能を有する包接水和物の製造装置であって、４級アンモニウム化合物を含む水溶液に気体を供給して混合する混合器と、前記気体が混合された前記水溶液を冷却して前記蓄熱性能が高められた包接水和物を生成する生成器と、を備えるものである。
【００２６】
本発明の第１２の形態に係る包接水和物の製造装置において、包接水和物の生成に寄与しなかった残余の気体を分離する分離器を更に備えてもよい。
【００２７】
本発明の第１３の形態に係る包接水和物の製造装置は、潜熱蓄熱性能を有する包接水和物の製造装置であって、４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することにより前記蓄熱性能が高められた包接水和物を製造するものである。
【００２８】
本発明の第１４の形態に係る包接水和物の潜熱蓄熱量を増加させる処理装置は、４級アンモニウム化合物をゲストとする包接水和物の潜熱蓄熱量を増加させる処理装置であって、４級アンモニウム化合物を含む水溶液に気体を供給して混合する混合器と、前記気体が混合された前記水溶液を冷却して前記包接水和物を生成する生成器と、を備えるものである。
【００２９】
本発明の第１５の形態に係る包接水和物の潜熱蓄熱量を増加させる処理装置は、４級アンモニウム化合物をゲストとする包接水和物の潜熱蓄熱量を増加させる処理装置であって、４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給するものである。
【００３０】
なお、以下に掲げる事項（１）乃至（６）に基づき、本発明が理解・解釈され、その技術的範囲が画定されるものとする。
【００３１】
（１）本発明における４級アンモニウム化合物の代表例は、テトラ−ｎ−ブチルアンモニウム塩、テトラ−ｉｓｏ−ペンチルアンモニウム塩、トリ−ｎ−ブチル−ｎ−ペンチルアンモニウム塩などである。
【００３２】
（２）本発明における潜熱蓄熱媒体は、本発明における包接水和物そのものであってもよく、当該包接水和物を必須組成物として、他の組成物を追加又は添加して構成されるものであってもよく、他の物質中に分散、内包、懸濁等して構成されるものであってもよい。また、潜熱蓄熱媒体の性状としては、固形状、液状、ゲル状、スラリー状、微小カプセル状（微小カプセル内に充填されている状態）等があり得るが、本発明における潜熱蓄熱媒体の性状には特に制限はない。例えば当初は固形状であっても、界面活性剤やゲル化剤を添加することで液状やゲル状に加工されてできる潜熱蓄熱媒体であっても、本発明における包接水和物を組成物として含む限り、本発明における潜熱蓄熱媒体に含まれる。本発明における潜熱蓄熱媒体ではその使用の態様に制限はなく、定位置で熱利用に供される潜熱蓄熱媒体も、駆動力又は自然対流による移動が伴うが故に移動先で熱利用に供される潜熱蓄熱媒体も、使用の態様という観点から本発明から排除されるものではない。
【００３３】
（３）本発明において、４級アンモニウム化合物を含む水溶液（以下単に水溶液という）への気体の供給は相対的なものであり、水溶液に向けて気体を放出する場合は勿論、気体に向けて水溶液を放出する場合もこれに該当する。前者の典型例は、水溶液が存在する領域への当該領域外からの気体のバブリングであり、その場合気泡粒径は小さいほど好ましい。後者の典型例は、気体が存在する領域への当該領域外からの水溶液の噴霧であり、その場合水溶液滴径は小さいほど好ましい。いずれにせよ、水溶液への気体の供給は、気体と水溶液との接触面積をより高める手法により行われることが好ましい。
【００３４】
（４）本発明は、４級アンモニウム化合物を含む水溶液を冷却するという包接水和物の従来の生成手法に、外部から前記水溶液に気体を供給するという技術的事項が加味された新たな生成手法を基礎とする技術的思想であり、従って、外部から気体を供給すること自体に技術的特徴がある。
【００３５】
しかし、本発明において、外部から供給すべき気体には水素やヘリウムは含まれない。水素やヘリウムのような小さな分子の気体を４級アンモニウム化合物を含む水溶液に外部から供給しながら又は外部から供給し混合した後、冷却することによって生成した包接水和物では、潜熱蓄熱量の増加が起こらなかった。
【００３６】
他方、本発明において、外部から供給すべき気体には、４級アンモニウム化合物をゲストとする包接化合物に取り込まれる気体又は、４級アンモニウム化合物とともに水分子に包接されて包接水和物の構成要素となり得る気体が含まれる。具体的には空気、窒素、酸素、二酸化炭素、アルゴン、クリプトン、キセノン、硫化水素、メタン、エタン、プロピレン、トリメチレンオキシド、プロパン、ブタン、各種フロンといった水素やヘリウムよりも大きな分子の気体が含まれる。
【００３７】
従って、本発明の技術的特徴が外部から気体を供給すること自体にあるものの、当該気体としては、水素やヘリウムよりも大きな分子の気体であって、４級アンモニウム化合物をゲストとする包接化合物に取り込まれる気体又は、４級アンモニウム化合物とともに水分子に包接されて包接水和物の構成要素となり得る気体であると特定することができる。
【００３８】
（５）本発明において、潜熱蓄熱性能又は潜熱蓄熱効果のより高い包接水和物を生成又は製造する際の圧力については特に制限がなく、目的とする包接水和物が生成又は製造できる限りにおいて、加圧下や常圧下で、更には減圧下でこれを行って構わない。なお、気体の水溶液への溶解速度や最大溶解濃度に着目すると、潜熱蓄熱量が多い包接水和物をより効率的に生成又は製造するためには加圧下の方が常圧下より好ましく、又常圧下の方が減圧下より好ましい。他方、設備や運転のコストに着目すると、常圧下がより好ましい。
【００３９】
（６）本発明の第１２又は第１３の形態に係る製造装置には、包接水和物を含む潜熱蓄熱媒体を用いる熱利用システムの一部に、潜熱蓄熱量を増加させるための一手段として組み込まれる、いわば包接水和物の処理装置といった意味で使用されるものが含まれる。
【００４０】
本発明によれば、包接水和物の潜熱蓄熱性能が高まるので、潜熱の必要量を蓄熱するために要する包接水和物のゲスト化合物としての４級アンモニウム化合物の量を低減することができ、材料コストを低減できるとともに、当該包接水和物を収容するために必要な容器をより小さく、そして当該容器を含む設備を小型にすることができる。特に包接水和物を用いて（例えば流動性が高く粘性の低いスラリーにして）熱輸送を行う場合には、同じ潜熱蓄熱量を輸送するために必要な包接水和物の量を低減できるので、材料コストの低減のみならず、輸送配管の小型化、輸送動力の低減が可能になる。
【００４１】
本発明を多面的に眺めた場合、その各形態が奏する作用効果は以下のとおりである。
【００４２】
本発明の第１及び第２の形態によれば、外部から供給された気体を取り込んでいない又は当該気体を包接していない包接水和物よりも高い潜熱蓄熱性能を有する包接水和物を実現することができる。
【００４３】
本発明の第３及び第４の形態によれば、より高い潜熱蓄熱性能又はより高い潜熱蓄熱量を有する包接水和物を組成物として含む潜熱蓄熱媒体を実現することができる。
【００４４】
本発明の第５の形態によれば、外部から供給された気体を取り込んでいない又は当該気体を包接していない包接水和物よりも高い潜熱蓄熱性能を有する包接水和物を製造することができる。
【００４５】
本発明の第６の形態によれば、４級アンモニウム化合物を含む水溶液への脱酸素用の気体（例えば窒素ガス）を供給することにより脱酸素処理が施されている当該水溶液又は施された当該水溶液からより高い潜熱蓄熱性能又は潜熱蓄熱効果を有する包接水和物を製造することができる。
【００４６】
これは、包接水和物の粒子が水又は水溶液中に分散してスラリーとなり、このスラリーを潜熱蓄熱媒体として使用する場合において特に有益である。即ち、当該スラリーにより容器、配管等の内面材料の腐食が発生することを抑制するために、そのスラリー中の溶存酸素量を減らす脱酸素型腐食抑制剤をスラリーに投入する場合がある。その場合に、スラリーの原料液に相当する前記水溶液に脱酸素用気体を供給して脱酸素処理を施せば、腐食抑制剤の投入量を低減もしくは腐食抑制剤投入を不要にできるとともに、そのスラリーの潜熱蓄熱量を増加させることができるという二つの効果を奏する。
【００４７】
本発明の第７の形態によれば、気体そのものの温度が包接水和物の融点より低い温度なので、これを水溶液に供給することにより、水溶液を冷却する冷熱として利用でき、冷媒との熱交換による冷却にさらに加えることができるので、より効率よく冷却できるため、より高い潜熱蓄熱性能又は潜熱蓄熱効果を有する包接水和物又はそのスラリーを製造することができる。
【００４８】
本発明の第８の形態によれば、４級アンモニウム化合物をゲストとする包接水和物の融点が０℃以上であり、氷蓄熱槽に供給されて冷却された気体は０℃に近い温度であるので、これを水溶液に供給することにより、水溶液を冷却する冷熱として利用でき、冷媒との熱交換による冷却にさらに加えることができるので、より効率よく冷却できるため、より高い潜熱蓄熱性能又は潜熱蓄熱効果を有する包接水和物又はそのスラリーを製造することができる。
【００４９】
なお、氷蓄熱槽には、例えばその内部の冷水を攪拌することを目的として気体（特に空気）が供給される場合がある（例えば実開昭６２−１１７４３５号公報参照）。氷蓄熱槽から抜出された気体は、０℃近い温度であるので、包接水和物の融点よりも低い温度であるため、これを水溶液に供給することにより、水溶液を冷却する冷熱として利用でき、冷媒との熱交換による冷却にさらに加えることができるので、より効率よく冷却できるため、より高い潜熱蓄熱性能又は潜熱蓄熱効果を有する包接水和物又はそのスラリーを製造することができる。そして、攪拌することを目的として供給された気体により氷蓄熱槽から当該気体を通じて放出される冷熱を包接水和物又はそのスラリーの製造に役立てることができ、合理的でありエネルギーの節約になる。
【００５０】
本発明の第９の形態によれば、より高い潜熱蓄熱性能又はより高い潜熱蓄熱量を有する包接水和物を組成物として含む潜熱蓄熱媒体を実現することができる。
【００５１】
本発明の第１０の形態によれば、４級アンモニウム化合物を含む水溶液を冷却することで生成する当該４級アンモニウム化合物をゲストとする包接水和物の潜熱蓄熱量を増加させることができる。
【００５２】
本発明の第１１の形態によれば、４級アンモニウム化合物を含む水溶液を冷却することで生成する当該４級アンモニウム化合物をゲストとする包接水和物の潜熱蓄熱量を、当該水溶液に対する脱酸素処理に併せて増加させることができる。これは、包接水和物の粒子が水又は水溶液中に分散してスラリーとなり、このスラリーを潜熱蓄熱媒体として使用する場合において、本発明の第６の形態の場合と同様の理由から、特に有益である。
【００５３】
本発明の第１２の形態によれば、４級アンモニウム化合物を含む水溶液に外部から供給した気体を混合した後、その水溶液を冷却するという工程を装置の形で具現化することができ、より蓄熱性能が高められた包接水和物の製造装置を実現することができる。
【００５４】
本発明の第１２の形態に、包接水和物の生成に寄与しなかった残余の気体を分離する分離器を更に備えた形態によれば、より蓄熱性能が高められた包接水和物の生成に寄与しなかった残余の気体を分離することができる包接水和物の製造装置を実現することができる。分離された残余の気体は、包接水和物の製造への再利用又はその他の目的に供することができる。
【００５５】
本発明の第１３の形態によれば、４級アンモニウム化合物を含む水溶液に外部から気体を供給しながらその水溶液を冷却するという工程を装置の形で具現化することができ、より蓄熱性能が高められた包接水和物の製造装置を実現することができる。
【００５６】
本発明の第１４の形態によれば、４級アンモニウム化合物を含む水溶液に外部から供給した気体を混合した後、その水溶液を冷却するという工程を装置の形で具現化することができ、包接水和物の潜熱蓄熱量を増加させる処理装置を実現することができる。
【００５７】
本発明の第１５の形態によれば、４級アンモニウム化合物を含む水溶液に外部から気体を供給しながらその水溶液を冷却するという工程を装置の形で具現化することができ、包接水和物の潜熱蓄熱量を増加させる処理装置を実現することができる。
【００５８】
なお、包接水和物が融解する際にその包接水和物に取込まれた気体が放出されるが、包接水和物の製造への再利用又はその他の目的に供することができる。
【図面の簡単な説明】
【００５９】
【図１】図１は、本発明の一実施の形態に係る包接水和物の製造装置の説明図である。
【図２】図２は、本発明の一実施の形態に係る冷房空調設備の説明図である。
【図３】図３は、本発明の他の実施の形態に係る冷房空調設備の説明図である。
【図４】図４は、本発明の他の実施の形態に係る冷房空調設備に用いる氷蓄熱式冷却システム用の氷蓄熱槽の説明図である。
【発明を実施するための最良の形態】
【００６０】
本発明の効果を確認するための実験結果について説明し、その後、具体的な実施の形態を説明する。【００６１】
［実験１］
実験１では、４級アンモニウム化合物として臭化テトラ−ｎ−ブチルアンモニウム（TBAB）を用い、包接水和物スラリーの生成過程において、気体を吹き込まない場合と、気体を吹き込んだ場合との二つの場合の実験を行い、生成された包接水和物スラリーの蓄熱量と融点を比較した。【００６２】
実験内容は以下に示す通りである。【００６３】
常圧下、室温の14.4wt%濃度のTBAB水溶液をガラスビーカーに入れ、ガラスビーカーに気体（空気、窒素、二酸化炭素）をバブラーを通して吹き込みつつ、ガラスビーカーを0℃の冷却液に浸けて冷却し、気体を含むTBABの包接水和物を生成させて、包接水和物スラリーを生成させた。なお、冷却している間、ビーカー内部の攪拌を続けた。【００６４】
生成した包接水和物スラリーを断熱容器に入れ、攪拌しながら、浸漬した電気ヒータにより加熱し、包接水和物スラリーを溶解した。そのときに与えた熱量と包接水和物スラリー温度を計測して、7℃〜10℃の温度範囲における蓄熱量を計測した。また、包接水和物スラリー中の固体包接水和物が完全に溶けきる温度（融点）を計測した。【００６５】
計測結果を表１に示す。蓄熱量が増加することを増熱といい、表１には、気体吹き込みによる蓄熱量の増加（増熱）を表すために、気体を吹き込まない場合の蓄熱量を１として算出した増熱比率を示している。
【表１】
2009107240.tif 000003
【００６６】
表１に示されるように、14.4wt%濃度のTBAB水溶液では、空気、窒素または二酸化炭素を吹き込むことにより気体を吹き込まない場合に比べ、蓄熱量が増大している。空気または窒素を吹き込むことにより約20％の増熱ができ、二酸化炭素を吹き込むことにより約40％の増熱ができることを確認した。【００６７】
［実験２］
次に、実験２では、TBAB水溶液の濃度を変えて実験１の手順と同様の手順で実験を行い生成された包接水和物スラリーの蓄熱量と融点を計測した。【００６８】
TBAB水溶液の濃度が8wt%の場合の計測結果を表２に示す。蓄熱量は、5℃〜8℃の温度範囲にて測定した。
【表２】
2009107240.tif 000004
【００６９】
表２に示されるように、8wt%濃度のTBAB水溶液では、空気を吹き込むことにより吹き込まない場合に比べ、約10％の増熱ができ、二酸化炭素を吹き込むことにより約30％の増熱ができることを確認した。【００７０】
次に、TBAB水溶液の濃度が25wt%の場合の計測結果を表３に示す。蓄熱量は、9℃〜12℃の温度範囲にて測定した。
【表３】
2009107240.tif 000005
【００７１】
表３に示されるように、25%濃度のTBAB水溶液では、空気を吹き込むことにより吹き込まない場合に比べ、約10％の増熱ができ、二酸化炭素を吹き込むことにより約60％の増熱ができることを確認した。【００７２】
また、実験１、２において、気体を吹き込んで製造した包接水和物スラリーは、気体を吹き込まない場合のものと同様に熱輸送媒体として十分な流動性を有していることを確認した。【００７３】
また、包接水和物スラリーが加熱され水和物固体が融解する間、微細な気泡が発生した。気泡から捕集した気体の成分は吹き込んだ気体であることを確認した。【００７４】
上記の実験１、２では、吹き込んだ気体の温度は室温であったが、別の実験として、気体の温度を予め臭化テトラ−ｎ−ブチルアンモニウムの包接水和物の融点より低い温度である8℃以下に冷却して吹き込んで、他の実験条件は同じようにして実験を行うと、さらに増熱できることを確認した。【００７５】
上記の実験１、２では、４級アンモニウム化合物として臭化テトラ−ｎ−ブチルアンモニウム（TBAB）を用いたが、TBAB以外の４級アンモニウム化合物についても同様の効果が得られる。４級アンモニウム化合物の他の例としては、テトラ−ｎ−ブチルアンモニウム塩、テトラ−ｉｓｏ−ペンチルアンモニウム塩、トリ−ｎ−ブチル−ｎ−ペンチルアンモニウム塩などのアルキルアンモニウム塩がある。【００７６】
［実験３］
テトラ−ｉｓｏ−ペンチルアンモニウム塩として臭化テトラ−ｉｓｏ−ペンチルアンモニウム（TiPAB）を用いて、気体を吹き込むことによる蓄熱量の増加を測定した。10wt%濃度のTiPAB水溶液を用いて、実験１の手順と同様の手順で実験を行い生成された包接水和物スラリーの蓄熱量と融点を計測した。計測結果を表４に示す。蓄熱量は、27℃〜30℃の温度範囲にて測定した。
【表４】
2009107240.tif 000006
【００７７】
表４に示されるように、10wt%濃度のTiPAB水溶液では、空気を吹き込むことにより吹き込まない場合に比べ、約10％の増熱ができることを確認した。【００７８】
［実験４］
トリ−ｎ−ブチル−ｎ−ペンチルアンモニウム塩として臭化トリ−ｎ−ブチル−ｎ−ペンチルアンモニウム(TBPAB)を用いて、気体を吹き込むことによる蓄熱量の増加を測定した。17wt%濃度のTBPAB水溶液を用いて、実験１の手順と同様の手順で実験を行い生成された包接水和物スラリーの蓄熱量と融点を計測した。計測結果を表５に示す。蓄熱量は、5℃〜8℃の温度範囲にて測定した。
【表５】
2009107240.tif 000007
【００７９】
表５に示されるように、17wt%濃度のTBPAB水溶液では、空気を吹き込むことにより吹き込まない場合に比べ、約10％の増熱ができることを確認した。【００８０】
実験１〜４に示されるように、４級アンモニウム化合物として臭化テトラ−ｎ−ブチルアンモニウム（TBAB）、臭化テトラ−ｉｓｏ−ペンチルアンモニウム（TiPAB）、臭化トリ−ｎ−ブチル−ｎ−ペンチルアンモニウム（TBPAB）の水溶液に、気体を吹き込んで冷却して包接水和物スラリーを生成すると、気体を吹き込まない場合に比べて増熱が可能であることが確認された。このように、生成した包接水和物スラリーが潜熱蓄熱媒体として有用であることが判明した。【００８１】
また、実験１〜４において、気体を吹き込んで製造した包接水和物スラリーは、気体を吹き込まない場合のものと同様に熱輸送媒体として十分な流動性を有していることを確認した。【００８２】
上記の実験１〜４においては、４級アンモニウム化合物を含む水溶液に気体を外部から供給し混合して、冷却し気体と４級アンモニウム化合物をゲストとして含む包接水和物を生成することを確認したが、気体を発生させる気体発生剤をあらかじめ４級アンモニウム化合物の水溶液に添加しておき、気体発生剤から気体を水溶液中に発生させながら又は発生させた後に冷却して、気体と４級アンモニウム化合物をゲストとして含む包接水和物を生成することもできる。【００８３】
気体発生剤として、例えば炭酸塩もしくは炭酸水素塩を４級アンモニウム化合物の水溶液に添加しておき、炭酸塩もしくは炭酸水素塩から二酸化炭素を水溶液中に発生させながら又は発生させた後に冷却して生成した当該４級アンモニウム化合物をゲストとする包接水和物を採取して蓄熱量を測定すると、気体を発生させない場合に比べ蓄熱量が増加し、融点も変化する現象が確認できる。さらに生成した包接水和物を融解すると、二酸化炭素が放出する現象が確認できる。【００８４】
水溶液中の炭酸塩もしくは炭酸水素塩から二酸化炭素を発生させるには、水溶液のｐＨを低下させることにより行え、ｐＨの低下は、酸の添加によってもよいし、電極反応による電気化学的方法によってもよい。【００８５】
また、包接水和物を融解して包接水和物に取り込まれた二酸化炭素が放出された場合に、炭酸塩もしくは炭酸水素塩を再度生成させる反応に放出された二酸化炭素を利用することができる。【００８６】
［実験５］
４級アンモニウム化合物の水溶液に炭酸塩もしくは炭酸水素塩を添加しておき、炭酸塩もしくは炭酸水素塩から二酸化炭素を水溶液中に発生させながら冷却して生成した４級アンモニウム化合物をゲストとする包接水和物の蓄熱量を測定する実験を行った。４級アンモニウム化合物として臭化テトラ−ｎ−ブチルアンモニウム（TBAB）を用い、水和物スラリーの生成過程において、炭酸塩または炭酸水素塩を添加して二酸化炭素を発生させた場合と、二酸化炭素を発生させない場合との実験を行い、生成された水和物スラリーの蓄熱量と融点を比較した。【００８７】
実験内容は以下に示す通りである。【００８８】
水に対してTBABを15.0wt％、炭酸水素ナトリウムを4.0wt％を溶解して原料水溶液を調製した。調製後の原料水溶液のpHは8.3であった。【００８９】
常圧下、原料水溶液をガラスビーカーに入れ、ガラスビーカーを0℃の冷却液に浸けて冷却し水和物を生成させ水和物スラリーを生成させた。なお、冷却している間、ビーカー内部の攪拌を続けた。このとき、冷却している過程において硫酸を微量添加して原料水溶液のpHを6.8まで下げて炭酸水素ナトリウムから二酸化炭素を発生させた場合と、硫酸を添加することなく二酸化炭素を発生させなかった場合の2種類の実験を行った。【００９０】
生成した水和物スラリーを、断熱容器に入れ、攪拌しながら浸漬した電気ヒータにより加熱し、水和物スラリーを溶解した。そのときに与えた熱量と水和物スラリー温度から、7℃〜10℃の温度範囲における蓄熱量を計測した。また、水和物スラリー中の固体水和物が完全に溶けきる融点を計測した。【００９１】
計測結果を下記の表６に示す。なお、表６には、二酸化炭素発生による蓄熱量の増加比率について、二酸化炭素を発生させない場合を１として算出した増熱比率を示している。表６に示されるように、炭酸水素ナトリウムから二酸化炭素を発生させた場合は発生させない場合に比べ、約20％の増熱ができることを確認した。
【表６】
2009107240.tif 000008
【００９２】
以下の実施形態はかかる実験による結果を基になされたものである。【００９３】
［実施の形態１］
図１は本実施の形態１に係る包接水和物の製造装置の説明図である。以下、図１に基づいて本実施の形態１に係る包接水和物の製造装置を説明する。【００９４】
本実施の形態１に係る包接水和物の製造装置は、４級アンモニウム化合物を含む水溶液を貯留すると共に生成された包接水和物を貯留する蓄熱槽１と、蓄熱槽１から前記水溶液の供給を受けて該水溶液に気体を供給して混合する混合器５と、混合器５で混合された４級アンモニウム化合物と気体を含む水溶液を冷却して前記気体と４級アンモニウム化合物をゲストとして含む包接水和物を生成する生成器９と、該生成器９から前記包接水和物と未反応の気体の供給を受けて前記未反応の気体を分離する分離器１１と、を備えている。【００９５】
以下、各構成を詳細に説明する。【００９６】
＜蓄熱槽＞
蓄熱槽１は、４級アンモニウム化合物を含む水溶液を貯留すると共に生成された包接水和物を貯留する。蓄熱槽１に貯留された４級アンモニウム化合物を含む水溶液はポンプ３によって汲み出されて混合器５に供給される。【００９７】
＜混合器＞
混合器５は、４級アンモニウム化合物を含む水溶液に気体を供給して混合する。混合器５によって４級アンモニウム化合物を含む水溶液に気体が混合された後、混合流体はポンプ７によって生成器９に送られる。【００９８】
混合器５の一つの態様としては、混合器５が水溶液を充填したタンクからなり気体が微細な気泡として水溶液中に分散されるようなものがある。この場合、気液接触面積が大きく取れるように気泡径は小さいほうが好ましい。【００９９】
混合器５の別の態様として、気体を充填した容器内に水溶液をスプレーノズルにより噴霧し気体と接触させ水溶液に気体を溶解させるようなものでもよい。【０１００】
なお、混合器５を省略して生成器９内の水溶液に気体を供給することにより、水溶液と気体を混合するようにしてもよい。【０１０１】
＜生成器＞
生成器９は冷却機能を備えており、混合器５で混合された４級アンモニウム化合物と気体を含む水溶液を冷却して気体と４級アンモニウム化合物をゲストとして含む包接水和物を生成する。生成器９には攪拌機構を設けるのが好ましい。【０１０２】
包接水和物が生成され、生成器９内で攪拌が行われることにより、包接水和物粒子が水溶液に分散した水和物スラリーが生成される。【０１０３】
生成器９においては、上記の包接水和物と共に未反応の気体が存在する。【０１０４】
＜分離器＞
分離器１１は、生成器９から包接水和物と未反応の気体の供給を受けて前記未反応の気体を分離する。【０１０５】
分離器１１の形式は任意であり、例えばサイクロンセパレータなどを利用することができるが、分離した気体中へのスラリー液滴混入を可能な限り少なくするため、例えば衝突分離式のミストセパレータを併せて用いることが望ましい。【０１０６】
分離器１１で分離された気体は、気体タンク１３に戻され、ポンプ１５によって再び混合器５に送られ水溶液に混合される。もっとも、気体が例えば空気のように安価で環境に影響を与えない気体である場合、気体は循環使用せず放散するようにしてもよい。【０１０７】
以上のように構成された包接水和物の製造装置によって包接水和物を製造する方法を以下に説明する。【０１０８】
蓄熱槽１に４級アンモニウム化合物を含む水溶液を充填し、この水溶液をポンプ３で汲み出して混合器５に供給する。混合器５では、供給された水溶液に気体タンク１３から気体を供給して水溶液と気体を混合し、気体を水溶液に溶解させる。混合器５で混合された４級アンモニウム化合物と気体を含む水溶液をポンプ７によって生成器９に供給する。生成器９では、供給された水溶液を冷却して気体と４級アンモニウム化合物をゲストとして含む包接水和物が生成され、生成器９内で攪拌が行われることにより、包接水和物粒子が水溶液に分散した包接水和物スラリーが生成される。生成器９で生成された包接水和物スラリーと未反応気体が分離器１１に供給され、包接水和物スラリーと未反応の気体が分離される。分離された包接水和物スラリーは蓄熱槽１に貯留される。他方、分離器１１で分離された気体は、気体タンク１３に戻されて再度混合器５に供給されて利用される。【０１０９】
蓄熱槽１に貯留された気体と４級アンモニウム化合物をゲストとして含む包接水和物は、上記の実験結果にも示されるように、気体を含まない場合に比較して蓄熱量が増大している。このように本実施の形態によれば、蓄熱量の大きな包接水和物スラリーを簡易な装置で生成できる。【０１１０】
なお、混合器５内の水溶液に分散混合させる気体をあらかじめ冷却しておくことにより、生成器９での水溶液の冷却を助け、包接水和物を効率的に生成させることが出来る。【０１１１】
上記の例では別途設けた混合器５によって気体と水溶液を混合するようにしたが、混合器５を設けないで、生成器９内の水溶液に気体を分散混合させるようにしてもよい。【０１１２】
［実施の形態２］
図２は本発明の実施の形態２に係る冷房空調設備の説明図である。【０１１３】
本実施の形態の冷房空調設備は、実施の形態１の包接水和物の製造装置を含み、該製造装置で生成される包接水和物スラリーを熱輸送媒体として用いたものである。図２において、図１と同一部分には同一の符号を付してある。【０１１４】
本実施の形態２の冷房空調設備は、実施の形態１の包接水和物の製造装置の構成に加えて、蓄熱槽１に貯留された包接水和物スラリーの供給を受けて室内の冷房を行う室内空調機を備えた冷熱利用装置１７、冷熱利用装置１７で冷熱利用された後の包接水和物スラリーの供給を受けて気体と水溶液とを分離する第２分離器１９とを備えている。【０１１５】
上記のように構成された冷房空調設備においては、例えば夜間に蓄熱槽１内の水溶液を抜き出し混合器５に供給して、生成器９により包接水和物スラリーを生成して、昼間の冷房運転時に使用する熱輸送媒体として包接水和物スラリーを蓄熱槽１に貯留する。【０１１６】
昼間の冷房運転時において、蓄熱槽１内の包接水和物スラリーをポンプ２１によって熱輸送媒体として冷熱利用装置１７（室内空調機）に流送する。室内空調機において、包接水和物スラリーは空気と熱交換して冷熱を供給し室内を冷房する。この熱交換により、包接水和物スラリーの水和物は融解して水溶液と気体の混合流体となり、第２分離器１９に戻される。【０１１７】
第２分離器１９に戻された混合流体は水溶液と気体とに分離され、水溶液は蓄熱槽１に戻され、その一部は直接混合器５に送られる。また、第２分離器１９で分離された気体は、気体タンク１３に貯留され、その後、混合器５に送られ水溶液に混合される。【０１１８】
以上のように、本実施の形態２によれば、簡易な構成により、蓄熱量の大きな包接水和物スラリーを製造でき、かつ利用できる。また、気体タンク１３から供給する気体は循環して利用できるので、気体が高価なものの場合にはコストを抑えることができる。また、気体が環境に影響を与えるものであっても、外部に放出しないので環境に影響を与えることがない。【０１１９】
なお、気体タンク１３から供給する気体が例えば空気のように安価で環境に影響を与えない気体である場合、気体は循環使用せず放散するようにしてもよい。【０１２０】
また、蓄熱槽１を設けずに生成器９で生成した包接水和物スラリーを冷熱利用装置１７へ供給するようにしてもよい。この場合には、混合器５の容量を大きくするのが好ましい。【０１２１】
また、冷熱利用装置１７は、室内空調機と一体化している必要は無く、たとえば冷熱利用装置１７で水を冷却し、その冷却された水を室内空調機に導き冷熱を利用する形態であってもかまわない。【０１２２】
また、上記の実施の形態１又は２では、混合器５で水溶液と気体を混合して生成器９で冷却するようにしたが、混合器５に供給する気体に代えて液体冷媒を用いることにより、液体冷媒を水溶液に混合して、液体冷媒の蒸発熱によって水溶液を冷却すると共に、気化した気体冷媒を含む包接水和物を生成するようにしてもよい。【０１２３】
具体的には次のようにする。混合器５に水溶液と凝縮した液体冷媒を供給し混合する。混合液を生成器９に送る配管途中に設けた減圧弁により、液体冷媒が包接水和物を生成する温度以下の温度で蒸発する圧力まで混合液を減圧する。これによって、液体冷媒が気化して蒸発熱により水溶液を冷却し、気体冷媒と４級アンモニウム化合物をゲストとして含む包接水和物が生成される。【０１２４】
このように、包接水和物に４級アンモニウム化合物とともにゲストとして含まれる気体として気体冷媒を用いて、液体冷媒が気化する蒸発熱により水溶液を直接冷却することにより、包接水和物の蓄熱量を増大させることに加えて、さらに下記の効果が得られる。【０１２５】
凝縮した液体冷媒が減圧される際にはその周囲は水溶液で囲まれており、減圧に伴う液体冷媒の気化による冷却（温度低下）の直接的効果は主として液体冷媒の周囲に存在する水溶液に及ぶ。このため、配管や容器壁等の固体面が過度に冷却されることがなく、冷却の効果が水和物生成に直接かつ効果的に及び、水和物の生成が効果的に行われる。そして、包接水和物の生成が主として水溶液中で進行するため、配管や容器壁等に包接水和物が付着することもない。【０１２６】
なお、冷媒としては自然冷媒、各種フロンを用いることができる。【０１２７】
［実施の形態３］
図３は本発明の実施の形態３に係る冷房空調設備の説明図である。【０１２８】
本実施の形態３の冷房空調設備は、水溶液に供給される気体が氷蓄熱式冷却システム用の氷蓄熱槽に供給され、冷却された気体である点を除き、上記の本発明の実施の形態２に係るものと同じである。氷蓄熱式冷却システム用の氷蓄熱槽としては公知のもので足りる（実開昭６２−１１７４３５号公報参照）。【０１２９】
本実施の形態３の冷房空調設備は、実施の形態２に係る冷房空調設備の構成に加えて、気体タンク１３から気体の供給を受けて気体を冷却する氷蓄熱式冷却システム用の氷蓄熱槽２３を備えている。【０１３０】
図４は氷蓄熱式冷却システム用の氷蓄熱槽２３の説明図である。以下、図４に基づいて氷蓄熱式冷却システム用の氷蓄熱槽を説明する。【０１３１】
本実施の形態に係る氷蓄熱式冷却システム用の氷蓄熱槽は、水を貯留すると共に生成された氷を貯留する水槽２４、水槽２４内の冷水を水槽２４外の冷熱利用機器へ導く冷水管２５、冷熱利用機器から戻る還水を水槽２４へ導く還水管２６、水槽２４内に配設されて水槽２４内の水と熱交換するための冷媒を循環させる冷媒管２７、気体を水槽２４の底部へ供給する給気管２８、水槽２４の上部に溜まった冷却された気体を抜出す冷却気体抜出管２９と、を備えている。【０１３２】
上記のように構成された氷蓄熱式冷却システム用の氷蓄熱槽においては、水槽２４内の水を冷媒管２７に供給される冷媒との熱交換により冷却して氷を生成し貯留して蓄熱する。冷熱を利用する場合には、貯留されている冷水または氷スラリーを、冷水管２５から冷熱利用機器に導き冷熱を利用し、冷熱利用機器から戻る還水を還水管２６から水槽２４へ戻す。蓄熱する時に、水槽２４の底部へ給気管２８から気体を導き、気泡３０を発生させ水槽２４内の水を攪拌することにより、冷却効率を高め蓄熱効率を向上させることができる。この気体は水槽２４内の水中を移動する間に冷却され、冷却された気体が水槽２４の上部に溜まる。この冷却された気体を冷却気体抜出管２９から抜出し混合器５へ導く。【０１３３】
４級アンモニウム化合物をゲストとする包接水和物の融点が０℃以上であり、氷蓄熱槽に供給されて冷却された気体は０℃に近い温度であるので、これを混合器５で水溶液に供給し混合することにより、水溶液を冷却する冷熱として利用でき、生成器９における冷媒との熱交換による冷却にさらに加えることができるので、より効率よく冷却できるため、より高い潜熱蓄熱性能又は潜熱蓄熱効果を有する包接水和物又はそのスラリーを製造することができる。このように氷蓄熱式冷却システム用の氷蓄熱槽２３へ気体を供給し、冷却された気体を混合器５で４級アンモニウム化合物の水溶液に混合することにより、水槽２４内の水を攪拌して冷却効率を向上させることができると共に、より高い潜熱蓄熱性能又は潜熱蓄熱効果を有する包接水和物又はそのスラリーを製造することができる。そして、攪拌することを目的として供給された気体により氷蓄熱槽から当該気体を通じて放出される冷熱を包接水和物又はそのスラリーの製造に役立てることができ、合理的でありエネルギーの節約になる。【０１３４】
上記の実施の形態のそれぞれにおいては、気体と４級アンモニウム化合物をゲストとして含む包接水和物を蓄熱剤としての用途に用いた場合の蓄熱量増大効果について説明したが、気体と４級アンモニウム化合物をゲストとして含む包接水和物は他の用途に用いることで異なる効果を得られる。【０１３５】
例えば、気体をゲストとして含む包接水和物を含む潜熱蓄熱媒体を食品等の保冷材に使う場合、保冷する対象物に応じて気体を選べば、より好ましい保存状態が保てる。すなわち、低温で保存したい魚介類や野菜類、或いは花卉類が細胞レベルで生きているような保冷対象物のように酸素を要求する場合、保冷材成分である包接水和物を生成する際に酸素をゲストとして含むようにする。このようにすれば、包接水和物が融解する際に酸素を放出するので、保冷対象物に酸素を供給しながら保冷することが可能となり、より保存に適した状態を実現することが出来る。【０１３６】
逆に、酸素による酸化を抑制する場合はゲストとして含まれる気体として窒素などを利用すれば、酸化を抑制しながら低温で保存できる。また、保冷雰囲気をその他の気体雰囲気とする場合も同様に対応できる。【０１３７】
なお、保冷容器としては、水溶液は漏洩せず気体透過性のある素材を用いた袋体などを利用すればよい。【０１３８】
また、気体と４級アンモニウム化合物をゲストとして含む包接水和物を含む潜熱蓄熱媒体は、熱と気体の同時輸送ができる熱・気体輸送媒体として利用することができる。【０１３９】
気体と４級アンモニウム化合物をゲストとして含む包接水和物を含む潜熱蓄熱媒体は、スラリー状態にして熱輸送媒体として利用できる。その場合、所望の気体を含む水和物スラリーを製造し、熱を必要とするところに送って利用するとともに、包接水和物が溶解する際に発生する気体を利用することが可能である。
【図１】
2009107240.tif 000009
【図２】
2009107240.tif 000010
【図３】
2009107240.tif 000011
【図４】
2009107240.tif 000012
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
４級アンモニウム化合物をゲストとし潜熱蓄熱性能を有する包接水和物であって、前記包接水和物の生成過程で外部から供給された気体をゲストとしてさらに包接することにより前記潜熱蓄熱性能が高められていることを特徴とする包接水和物。
【請求項２】
潜熱蓄熱性能を有する包接水和物であって、４級アンモニウム化合物を含む水溶液に外部から気体を供給しながら前記水溶液を冷却することにより生成され、前記４級アンモニウム化合物と前記気体の両方をゲストとしていることを特徴とする包接水和物。
【請求項３】
請求項１または２に記載の包接水和物を組成物として含むことを特徴とする潜熱蓄熱媒体。
【請求項４】
潜熱蓄熱性能を有する包接水和物であって、４級アンモニウム化合物を含む水溶液が、そこに外部から気体が供給されながら冷却されることにより生成され、その結果前記潜熱蓄熱性能が高められたものを組成物として含むことを特徴とする潜熱蓄熱媒体。
【請求項５】
潜熱蓄熱性能を有する包接水和物の製造方法であって、
４級アンモニウム化合物を含む水溶液に外部から気体を供給しながら前記水溶液を冷却することにより、前記潜熱蓄熱性能を高める工程を有することを特徴とする包接水和物の製造方法。
【請求項６】
前記外部から供給する気体は、前記水溶液の脱酸素用の気体であることを特徴とする請求項５に記載の包接水和物の製造方法。
【請求項７】
前記外部から供給する気体の温度は、前記包接水和物の融点より低い温度であることを特徴とする請求項５に記載の包接水和物の製造方法。
【請求項８】
前記外部から供給する気体は、氷蓄熱槽に供給されることで冷却された気体であり、その温度は前記包接水和物の融点よりも低い温度であることを特徴とする請求項５に記載の包接水和物の製造方法。
【請求項９】
請求項５乃至８のいずれかに記載の製造方法により製造された包接水和物を組成物として含むことを特徴とする潜熱蓄熱媒体。
【請求項１０】
４級アンモニウム化合物をゲストとする包接水和物の潜熱蓄熱量の増加方法であって、
前記４級アンモニウム化合物を含む水溶液に外部から気体を供給しながら前記水溶液を冷却する工程を有することを特徴とする包接水和物の潜熱蓄熱量の増加方法。
【請求項１１】
前記気体は、前記水溶液の脱酸素用の気体であることを特徴とする請求項１０に記載の包接水和物の潜熱蓄熱量の増加方法。
【請求項１２】
潜熱蓄熱性能を有する包接水和物の製造装置であって、
４級アンモニウム化合物を含む水溶液に気体を供給して混合する混合器と、
前記気体が混合された前記水溶液を冷却して、４級アンモニウム化合物と気体をゲストとして含み前記蓄熱性能が高められた包接水和物を生成する生成器と、
前記生成器から前記包接水和物と未反応の気体の供給を受けて前記未反応の気体を分離する分離器と
を備えることを特徴とする包接水和物の製造装置。
【請求項１３】
潜熱蓄熱性能を有する包接水和物の製造装置であって、
４級アンモニウム化合物を含む水溶液に気体を供給しながら前記水溶液を冷却して前記蓄熱性能が高められた包接水和物を生成する生成器を備えることを特徴とする包接水和物の製造装置。
【請求項１４】
潜熱蓄熱性能を有する包接水和物の製造装置であって、
４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することにより前記蓄熱性能が高められた包接水和物を製造することを特徴とする包接水和物の製造装置。
【請求項１５】
４級アンモニウム化合物をゲストとする包接水和物の潜熱蓄熱量を増加させる処理装置であって、４級アンモニウム化合物を含む水溶液に気体を供給して混合する混合器と、前記気体が混合された前記水溶液を冷却して、４級アンモニウム化合物と気体をゲストとして含む包接水和物を生成する生成器と、前記生成器から前記包接水和物と未反応の気体の供給を受けて前記未反応の気体を分離する分離器と、を備えることを特徴とする処理装置。
【請求項１６】
４級アンモニウム化合物をゲストとする包接水和物の潜熱蓄熱量を増加させる処理装置であって、４級アンモニウム化合物を含む水溶液に気体を供給しながら前記水溶液を冷却して前記包接水和物を生成する生成器を備えることを特徴とする処理装置。
【請求項１７】
４級アンモニウム化合物をゲストとする包接水和物の潜熱蓄熱量を増加させる処理装置であって、
４級アンモニウム化合物を含む水溶液に気体を供給する気体供給手段と、前記水溶液を冷却する冷却手段とを備え、該冷却手段による冷却の過程で前記水溶液に前記気体供給手段により前記気体を供給することを特徴とする処理装置。
【国際調査報告】
2009107240.tif 000013
2009107240.tif 000014
2009107240.tif 000015
2009107240.tif 000016